massで、C010以上018以下、Si05超え15以下、Mn05以上15以下、P005以下、S0005以下、Al005以下を含み、残部Feおよび不可避的不純物からなる組成を有し、ミクロ組織がフェライトとパーライトを有し、前記フェライトの体積率が70以上97以下、前記パーライトの体積率が3以上であり、前記フェライト粒界に存在するセメンタイトの体積率が2以下であり、前記フェライト、パーライト、セメンタイト以外の相の体積率が合計で3未満であり、前記フェライトの平均粒径が7μm以下であることを特徴とする加工性に優れた高強度鋼板。さらに、massで、Cr001以上10以下、Ti001以上01以下、V001以上01以下のうちから選ばれた少なくとも一種を含有することを特徴とする請求項1に記載の加工性に優れた高強度鋼板。請求項1または2に記載の化学組成を有する鋼スラブに、熱間圧延を施し熱延板とする工程と、該熱延板に、Ac1変態点とAc3変態点の間の二相温度域に加熱後、450°C以上600°C以下の温度域に平均冷却速度5°Cs以上30°Cs以下で冷却し、該温度域に100s以上滞在させる焼鈍を施す工程とを有することを特徴とする加工性に優れた高強度鋼板の製造方法。しかしながら、特許文献1に記載の高強度鋼板や特許文献2に記載の熱延鋼材では、600~700MPaのTSが得られない。また、特許文献3に記載の高強度熱延鋼板では、板厚16mmで25以上のElが得られない。本発明は、TSが600~700MPa、Elが25以上、λが80以上の加工性に優れた高強度鋼板およびその製造方法を提供することを目的とする。本発明者らは、上記の目的とする高強度鋼板について検討したところ、フェライトとパーライトを有し、フェライトの体積率が70以上97以下、パーライトの体積率が3以上であり、フェライト粒界に存在するセメンタイトの体積率が2以下であり、それ以外の相の体積率が合計で3未満であり、フェライトの平均粒径が7μm以下であるミクロ組織とすることが効果的であることを見出した。本発明は、このような知見に基づいてなされたものであり、massで、C010以上018以下、Si05超え15以下、Mn05以上15以下、P005以下、S0005以下、Al005以下を含み、残部Feおよび不可避的不純物からなる組成を有し、ミクロ組織がフェライトとパーライトを有し、前記フェライトの体積率が70以上97以下、前記パーライトの体積率が3以上であり、前記フェライト粒界に存在するセメンタイトの体積率が2以下であり、前記フェライト、パーライト、セメンタイト以外の相の体積率が合計で3未満であり、前記フェライトの平均粒径が7μm以下であることを特徴とする加工性に優れた高強度鋼板を提供する。本発明の高強度鋼板は、さらに、massで、Cr001以上10以下、Ti001以上01以下、V001以上01以下のうちから選ばれた少なくとも一種を含有することが好ましい。本発明の高強度鋼板は、上記の組成を有する鋼スラブに、熱間圧延を施し熱延板とする工程と、該熱延板に、Ac1変態点とAc3変態点の間の二相温度域に加熱後、450°C以上600°C以下の温度域に平均冷却速度5°Cs以上30°Cs以下で冷却し、該温度域に100s以上滞在させる焼鈍を施す工程とを有する方法により製造可能である。本発明により、TSが600~700MPa、Elが25以上、λが80以上の加工性に優れた高強度鋼板を製造することが可能になった。本発明の高強度鋼板およびその製造方法の限定理由について、以下に詳述する。組成以下、成分元素の含有量の単位であるは、massを意味するものとする。C010以上018以下Cはパーライト、マルテンサイト、セメンタイトなどの第二相を形成し、鋼板の強度上昇に寄与する。600MPa以上のTSを得るためには、010以上のC量が必要である。しかし、018を超えると第二相が多くなり過ぎるため、TSが700MPaを超えたり、Elやλが低下する。以上より、C量は010以上018以下とする。好ましくは012以上016以下である。Si05超え15以下Siは固溶強化に寄与する元素である。600MPa以上のTSを得るためには、05超えのSi量が必要である。しかし、15を超えるとスケールの生成により鋼板の表面性状が悪化する。以上より、Si量は05超え15以下とする。好ましくは07以上12以下である。Mn05以上15以下Mnは固溶強化に寄与する元素である。600MPa以上のTSを得るためには、05以上のMn量が必要である。しかし、15を超えるとTSが700MPaを超えたり、偏析によりλの低下が生じる。以上より、Mn量は05以上15以下とする。好ましくは11以上15以下である。P005以下Pは固溶強化に寄与する元素である。しかし、005を超えると偏析によるElの低下が生じる。以上より、P量は005以下とする。好ましくは003以下である。S0005以下S量が0005を超えると旧オーステナイト粒界へS偏析が起きたり、鋼板中にMnSが析出し、λの低下を招く。以上より、S量は0005以下とするが、少ないほど好ましい。Al005以下Alは鋼の脱酸剤として添加され、鋼の清浄度を向上させるのに有効な元素である。しかし、005を超えると介在物が多量に発生し、鋼板の表面欠陥の原因となる。以上より、Al量は005以下とする。好ましくは003以下である。残部はFeおよび不可避的不純物とするが、さらに、Cr001以上10以下、Ti001以上01以下、V001以上01以下のうちから選ばれた少なくとも一種を含有させることができる。これは、Cr、TiおよびVには、熱間圧延温度域でのオーステナイトの再結晶および回復を抑制し、フェライトの細粒化を促進したり、炭化物を形成して、あるいは固溶状態でフェライトを強化する働きがあるためである。なお、同様の効果を得る元素としてNbがあるが、これら元素の添加は、同量のNbを添加した場合ほど延性を低下させることはない。好ましくはCr002以上05以下、Ti002以上005以下、V002以上005以下である。なお、不可避的不純物として、例えば、Oは0003以下、Cu、Ni、Sn、Sbはそれぞれ005以下である。ミクロ組織鋼板の高強度化と加工性の向上を図るため、フェライトとパーライトを有するミクロ組織にする。フェライトの体積率:70以上97以下フェライトの組織全体に占める体積率が70未満では、TSが700MPaを超えたり、80以上のλが得られない。一方、体積率が97を超えるとパーライトの量が減少するため、600MPa以上のTSが得られない。以上より、フェライトの体積率は70以上97以下とする。好ましくは95以下であり、80以上90以下とすることがより好ましい。パーライトの体積率:3以上パーライトの体積率を3以上とするとλが向上する。好ましくは5以上である。これは、セメンタイト、マルテンサイトおよび残留オーステナイトに比べ、パーライトは軟質であるため、加工後にフェライトとマルテンサイトとの界面やフェライトと残留オーステナイトとの界面で発生するボイド数に比べて、フェライトとパーライトとの界面で発生するボイド数が少ないためと考えられる。フェライト粒界に存在するセメンタイトの体積率:2以下本発明の鋼板には、フェライト、パーライトの他に、セメンタイト、マルテンサイトなどが含まれる場合がある。セメンタイトの中でもフェライト粒界に存在するセメンタイトの組織全体に占める体積率が2を超えると、穴広げ加工時にフェライトとセメンタイト界面で発生するボイド数が増加するためにλの低下を招く。よって、フェライト粒界に存在するセメンタイトの体積率は2以下とする。なお、0であってもよい。フェライト、パーライト、フェライト粒界に存在するセメンタイト以外の相の体積率:合計で3未満フェライト、パーライト、フェライト粒界に存在するセメンタイト以外のその他の相としては、マルテンサイトや残留オーステナイトなどを挙げられるが、こうした相の量は、組織全体に占める合計の体積率で3未満であれば、要求される鋼板特性に大きな影響を与えることはないため、フェライト、パーライト、フェライト粒界に存在するセメンタイト以外の相の体積率は、合計で3未満とする。好ましくは25以下であり、0であってもよい。フェライトの平均粒径:7μm以下フェライトの平均粒径が7μmを超えると強度低下が生じるため、600MPa以上のTSが得られない。以上より、フェライトの平均粒径は7μm以下とする。好ましくは5μm以下である。ここで、フェライト、パーライト、セメンタイト、マルテンサイト、残留オーステナイトの組織全体に占める体積率は、鋼板の圧延方向に平行な板厚断面を研磨した後、ナイタール液で腐食し、光学顕微鏡で倍率1000倍で3視野撮影して、画像処理により組織の種類を選別して求めた。また、同時に、フェライトの平均粒径を切断法により算出した。ここで、フェライトの平均粒径を求めるにあたり、光学顕微鏡で倍率1000倍で撮影した画像を縦に20分割、横に20分割した直行する線分を作図し、1つの線分で切断されるフェライト粒の長さの総和を切断されるフェライトの数で除した値を切断長さとし、各線分での平均切片長さLを算出した。そして、平均粒径dは、次式によって求めた。d113×Lフェライト粒界に存在するセメンタイトの組織全体に占める体積率は、走査型電子顕微鏡で倍率3000倍で3視野撮影し、画像処理によりフェライト粒界に存在するセメンタイトを抽出して求めた。製造方法鋼スラブ:使用する鋼スラブは、転炉等の公知の方法により上記の成分組成に溶製した溶鋼を成分のマクロ偏析を防止するために連続鋳造法で製造することが好ましいが、造塊法で製造することもできる。熱間圧延:こうして製造された鋼スラブは、室温まで冷却後あるいは室温まで冷却せずに加熱炉で再加熱したり、加熱炉を通さず高温のまま保熱して、熱間圧延される。熱延条件は、特に限定する必要はないが、鋼スラブを1100°C~1300°Cの範囲に加熱したのち、850°C~950°Cで熱間圧延を終了し、720°C以下で巻取ることが好ましい。これは以下の理由による。すなわち、加熱温度が1100°C未満では鋼の変形抵抗が高いため、熱間圧延が困難になる場合があり、1300°Cを超えると結晶粒径が粗大化するため、TSが低下する場合がある。また、仕上圧延の終了温度が850°C未満では圧延中にフェライトが生成するため、伸展したフェライトが形成され、λの低下を招く場合があり、950°Cを超えると結晶粒径が粗大化するため、TSが低下する場合がある。さらに、巻取りの温度が720°Cを超えると、内部酸化層の形成が著しくなり、化成処理性および塗装後耐食性を劣化させる場合がある。熱間圧延後の熱延板は、鋼板表面に生成しているスケールを除去するために酸洗処理される。焼鈍:酸洗処理後の熱延板には、Ac1変態点とAc3変態点の間の二相温度域に加熱後、450°C以上600°C以下の温度域に平均冷却速度5°Cs以上30°Cs以下で冷却し、該温度域に100s以上滞在させる焼鈍が施される。Ac1変態点とAc3変態点の間の二相温度域に加熱するのは、フェライトとパーライトを有するミクロ組織を形成するためである。また、加熱後、450°C以上600°C以下の温度域に平均冷却速度5°Cs以上30°Cs以下で冷却するのは、600°Cを超えるとフェライト粒界に存在するセメンタイトの体積率が2を超えるため、目標とするλが得られず、450°C未満ではマルテンサイトの量が増大して、TSが700MPaを超えたり、λが低下し、平均冷却速度が5°Cs未満ではフェライト粒が粗大化し、600MPa以上のTSが得られず、30°Csを超えるとフェライト粒界に存在するセメンタイトの体積率が2を超え、80以上のλが得られないためである。なお、平均冷却速度は10°Cs以上20°Cs以下とすることが好ましい。該450°C以上600°C以下の温度域に100s以上滞在させるのは、100s未満ではパーライトの量が減少して、λが低下するためである。滞在時間はさらに150s以上とすることが好ましい。なお、あまりに長時間滞在させても効果が飽和するだけであるため、生産効率の観点からは300s以下とすることが好ましい。また、焼鈍は連続焼鈍設備などにより行うことができる。表1に示す組成の鋼を溶製し、スラブとなした後、1200°Cに加熱し、圧延終了温度890°Cで熱間圧延し、600°Cで巻取って板厚16mmの熱延板とした。次いで、熱延板を酸洗後、連続焼鈍設備により、表2に示す焼鈍条件で焼鈍を施した。なお、表1に示す鋼のAc1変態点、Ac3変態点は、それぞれ次の式より算出した。Ac1変態点723291107169Ac3変態点910203124473070040011104400ただし、は元素Mのmassを表す。このようにして得られた鋼板に対し、上記の方法によりミクロ組織を調べるとともに、JIS5号試験片を用いて、JISZ2241に準拠して引張試験を行い、TSおよびElを測定した。また、100mm角の試験片を用いて、日本鉄連規格JFST10011996に準拠して穴広げ試験を行い、λを測定した。結果を表3に示す。本発明例の鋼板は、いずれもTSが600~700MPa、Elが25以上、λが80以上であり、加工性に優れた高強度鋼板であることがわかる。これに対して、比較例の鋼板では、目的とするTSあるいはλが得られていない。